【事件の表示】
　特許第２９１８６６９号「硬化性組成物およびそれを塗装した塗装物」の請求項１ないし３に係る特許に対する特許異議の申立てについて、次のとおり決定する。
【結　論】
　訂正を認める。
　特許第２９１８６６９号の請求項１ないし３に係る特許を維持する。
【理　由】
（１）手続の経緯
　本件特許2918669号の発明は、平成2年9月26日に出願され、平成11年4月23日にその特許の設定登録がなされ、その後、黒神朱砂より特許異議の申立てがなされ、取消理由通知がなされ、それに対して特許異議意見書が提出されるとともに、その指定期間内である平成12年6月21日に訂正請求がなされたものである。
（２）訂正の適否についての判断
ア、訂正の内容
訂正事項ａ：
　特許請求の範囲の請求項１の
「【請求項１】（Ａ）分子中にエポキシ基を２個以上有し、水酸基含有モノマー単位を５重量％以下含有するアクリル樹脂、
（Ｂ）１分子中にシラノール基を２個以上有するシロキサン化合物および
（Ｃ）有機ジルコニウム化合物からなる硬化性組成物。」を、
「【請求項１】（Ａ）分子中にエポキシ基を２個以上有し、水酸基含有モノマー単位を５重量％以下含有するアクリル樹脂、
（Ｂ）１分子中にシラノール基を２個以上有するシロキサン化合物（ただし、α，β−不飽和単量体を重合させたものを除く）および
（Ｃ）有機ジルコニウム化合物からなる硬化性組成物。」と訂正する。
訂正事項ｂ：
　明細書第４頁２〜３行及び第１３頁７〜８行に記載の
「１分子中にシラノール基を２個以上有するシロキサン化合物」を
「１分子中にシラノール基を２個以上有するシロキサン化合物（ただし、α，β−不飽和単量体を重合させたものを除く）」と訂正する。
イ、訂正の適否
　上記訂正事項ａは、「１分子中にシラノール基を２個以上有するシロキサン化合物」から、α，β−不飽和単量体を重合させたものを除くものであって、特許請求の範囲の減縮を目的とするものであり、また訂正事項ｂは、上記訂正事項ａに伴い、特許請求の範囲と発明の詳細な説明の記載を整合するために、明りょうでない記載の釈明を目的とするものである。
　そして、上記訂正事項ａ及びｂは、願書に添付した明細書に記載された事項の範囲内で、実質的に特許請求の範囲を拡張又は変更するものでもない。
　以上のとおりであるから、上記訂正は、特許法第１２０条の４第２項及び同条第３項で準用する第１２６条第２〜４項の規定に適合するので、当該訂正を認める。
（３）特許異議の申立てについての判断
ア、申立て理由の概要
　特許異議申立人は、甲第１号証（特開平1-129018号公報）及び甲第２号証（特願平1-214381号〔特開平3-76771号公報〕）を提出し、訂正前の本件請求項１及び２に係る発明は、甲第１証に記載された発明であるか、ないしは甲第１号証に記載された発明に基づいて当業者が容易に発明をすることができたものであるから、本件特許は特許法第２９条第１項第３号ないしは同第２９条第２項の規定に違反してされたものであるとするともに、さらに本件請求項１〜３に係る発明は、甲第２号証に記載された発明と同一であるから、本件特許は特許法第２９条の２の規定に違反してされたものとして、取り消されるべき旨主張している。
イ、訂正明細書の請求項１〜３に係る発明
　訂正明細書の請求項１〜３に係る発明（以下、それぞれ「本発明１」〜「本発明３」という。）は、その特許請求の範囲の請求項１〜３に記載された事項により特定される次のとおりのものと認める。
「１　（Ａ）分子中にエポキシ基を２個以上有し、水酸基含有モノマー単位を５重量％以下含有するアクリル樹脂、
（Ｂ）１分子中にシラノール基を２個以上有するシロキサン化合物（ただし、α，β−不飽和単量体を重合させたものを除く）および
（Ｃ）有機ジルコニウム化合物からなる硬化性組成物。
２　有機ジルコニウム（Ｃ）が少なくとも１つのアルコキシ基を含有する有機ジルコニウム化合物である請求項１記載の硬化性組成物。
３　メタリック粉末および（または）着色顔料を含有する塗料が塗装され、該塗装面にトップコートクリアー塗料が塗装された塗装物であって、該トップコート塗料が、請求項１記載の組成物を主成分とする硬化性塗料であることを特徴とする塗装物。」
ウ、甲号証に記載された事項
　甲第１号証の特許請求の範囲第１項には、「一般式
　　　　　　　　 ＯＲ２  
　　　　　　　  ／　
　　　Ｒ１−Ｓｉ−ＯＲ３          ‥‥‥(I）
　　　　　　　　?　
　　　　　　　　 ＯＲ４  
（式中、Ｒ１は炭素数1〜8の脂肪族炭化水素基もしくはフェニル基を、Ｒ２，Ｒ３およびＲ４は炭素数1〜4の脂肪族炭化水素基もしくは水素原子を示す。）
で表わされる化合物（ａ）70〜99.999モル％と一般式
　　　　　　　　　　　　　　　　　 Ｒ６  
　　　　　　　　　　　　　　　　 ／　
ＣＨ２＝Ｃ−ＣＯＯ（ＣＨ２）ｎＳｉ−Ｒ７ 
　　　　 ｜ 　　　　　　　　　　 ?　
　　　　 Ｒ５ 　　　　　　　　　　　Ｒ８  
                               ‥‥（II）
（式中、Ｒ５は水素原子もしくはメチル基を、Ｒ６，Ｒ７及びＲ８は水酸基、炭素数1〜4のアルコキシル基もしくは炭素数1〜8の脂肪族炭化水素基を示す。但し、Ｒ６，Ｒ７およびＲ８のすべてが炭素数1〜8の脂肪族炭化水素基の場合を除く。ｎは1〜6の整数を示す。）
で表わされる化合物（ｂ）30〜0.001モル％とを反応させてなり、且つその１分子あたり平均１個の重合性不飽和結合と末端相当部分に少なくとも２個の水酸基および（または）アルコキシル基とを有し、数平均分子量が400〜100000であるシロキサン系マクロモノマーを必須単量体成分として含有する重合体（Ａ）5〜95重量％及びエポキシ基含有ビニル単量体を必須単量体成分として含有する重合体（Ｂ）95〜5重量％の混合物に、前記混合物の固型分100重量部に対してキレート化合物0.01〜30重量部を配合してなることを特徴とする硬化性組成物。」が記載され、上記重合体Ｂについて、第６頁左下欄4〜8行には、「本発明の硬化性組成物で使用する重合体（Ｂ）としては、エポキシ基含有ビニル単量体の単独重合体もしくは該エポキシ基含有ビニル単量体と上記したと同様のその他のα，β−エチレン性不飽和単量体との共重合体が使用できる。」と記載され、その他のα，β−エチレン性不飽和単量体については、第５頁右下欄下から7行〜第６頁右上欄10行に、「斯かる不飽和単量体の代表例を示せば次の通りである。
（ａ）アクリル酸又はメタクリル酸のエステル；例えば、アクリル酸メチル、………；ヒドロキシエチルアクリレート、ヒドロキシエチルメタクリレート、……等のアクリル酸又はメタクリル酸の炭素数2〜8のヒドロキシアルキルエステル；……など。」と記載されている。また、キレート化合物については、第８頁左上欄4〜7行には、「本発明の硬化性組成物で使用するキレート化合物としては、アルミニウムキレート化合物、…、ジルコニウムキレート化合物が好ましい。」と記載され、第９頁左上欄7行〜同右上欄2行には、「一般式(XII）で表されるジルコネート類としては、テトラエチルジルコネート、テトラ−ｎ−プロピルジルコネート、………等を使用すると好適な結果を得る。」と記載されている。
　甲第２号証の特許請求の範囲の請求項１には、「シラノール基及び／又は珪素原子に直接結合した加水分解性基と、エポキシ基と同一樹脂中に含有する樹脂(I）、もしくはシラノール基及び／又は珪素原子に直接結合した加水分解性基を含有する樹脂（Ａ）及びエポキシ基を含有する樹脂（Ｂ）との混合樹脂(II）に、金属キレート化合物を配合してなることを特徴とする缶外面用硬化性樹脂組成物。」が記載され、シラノール基及び／又は珪素原子に直接結合した加水分解性基を含有する樹脂（Ａ）及びエポキシ基を含有する樹脂（Ｂ）との混合樹脂(II）については、第２頁右下欄13〜19行に「シラン基含有ビニル単量体及び／又はポリシロキサン系マクロモノマーの単独重合体もしくはこれらのモノマー及び必要に応じてその他の重合性ビニル単量体の共重合体（Ａ）、エポキシ基含有ビニル単量体の単独重合体もしくは該単量体と必要に応じてその他の重合性ビニル単量体との共重合体（Ｂ）との混合重合体(II）が好適に使用できる。」と記載されている。また第４頁右下欄12行〜第５頁左上欄9行には、「本発明組成物で使用する樹脂として、樹脂中にシラン基及びエポキシ基以外にも水酸基を含有する樹脂を用いると更に硬化性が向上することから好ましい。該水酸基を樹脂中に導入する方法としては、……水酸基含有ビニル単量体〔例えば２−ヒドロキシエチル（メタ）アクリレート、２−ヒドロキシプロピル（メタ）アクリレート〕を単量体成分として用いることにより行なうことができる。……。
　本発明組成物で使用する金属キレート化合物は特に制限されないが、アルミニウムキレート化合物、ジルコニウムキレート化合物……から選ばれる少なくとも１種のキレートを用いることが好ましい。」と記載され、第７頁左上欄15行〜同右上欄4行には、「また、本発明方法は、前記金属基材表面に、着色樹脂組成物を塗装し、乾燥を行なって硬化着色樹脂層を形成させたのち、このものの表面にインキを印刷して印刷層を形成させ、次いで該印刷層を未乾燥のまま、もしくは乾燥を行なったのち、クリヤー樹脂組成物を塗装し、乾燥を行なうことによって実施できる。
　上記した着色樹脂組成物及びクリヤー樹脂組成物の少なくとも１つのものは本発明硬化性樹脂組成物である。」と記載されている。
エ、対比・判断
（ａ）特許法第２９条第１項第３号及び同第２９条第２項について
　本発明１と甲第１号証に記載された発明を対比すると、両発明は、分子中にエポキシ基を２個以上有し、水酸基含有モノマー単位を含有するアクリル樹脂と、１分子中にシラノール基を２個以上有するシロキサン化合物および有機ジルコニウム化合物からなる硬化性組成物である点で一致し、本発明１では、アクリル樹脂について、水酸基含有モノマー単位を５重量％以下含有するとするのに対して、甲第１号証では、そういった記載のない点（以下、「相違点１」という。）、及び本発明１では、シロキサン化合物として、α，β−不飽和単量体を重合させたものを除くものであるに対して、甲第１号証では、シロキサン化合物がシロキサン系マクロモノマーを必須単量体成分として含有する重合体であるとする点（以下、「相違点２」という。）で相違するものと認める。
　そこで、相違点２について検討する。
　甲第１号証に記載のシロキサン化合物は、まずシロキサン結合を有するマクロモノマーを製造し、続いていわゆるα,β−不飽和結合による重合を行うものであり、本発明１の発明は、そういったα,β−不飽和結合による重合を行わないシロキサン結合を主とする化合物であるから、基本的な重合体そのものの性質が相違し、上記甲第１号証には、本発明１のシロキサン化合物を使用することについての記載はなく、また示唆も認められないものである。
　そして、本発明１は、そうした構成を有することにより、明細書記載の作用効果を奏するものと認められる。
　したがって、本発明１は相違点１について検討するまでもなく、甲第１号証に記載された発明でもなく、また甲第１号証に記載された発明に基づいて当業者が容易に発明をすることができたものともすることはできない。
　本発明２は、本発明１を引用し、有機ジルコニウム化合物（Ｃ）をアルコキシ基を含有するものに限定するものであるが、本発明１と同様の理由により、本発明２は甲第１号証に記載された発明でもなく、また甲第１号証に記載された発明に基づいて当業者が容易に発明をすることができたものともすることはできない。
（ｂ）特許法第２９条の２について
　本発明１と甲第２号証に記載の発明と対比する。
　甲第２号証におけるエポキシ基を含有する樹脂（Ｂ）が本発明１におけるエポキシ基を２個以上有し、水酸基含有モノマー単位を５重量％以下含有するアクリル樹脂に相当し、また甲第２号証における金属キレート化合物が本発明１の有機ジルコニウム化合物に相当するとしても、甲第２号証におけるシラノール基及び／又は硅素原子に直接結合した加水分解性基を含有する樹脂（Ａ）というのは、実質的にシラン基含有ビニル単量体及び／又はポリシロキサン系マクロモノマーの単独重合体もしくはこれらのモノマー及び必要に応じてその他の重合性ビニル単量体の共重合体（Ａ）を意味するものであり、それに対して本発明１のシラノール基を２個以上有するシロキサン化合物では、そういったα，β−不飽和単量体を重合させたものを除くとしているから、その点で相違するものである。
　したがって、本発明１は、甲第２号証に記載された発明と同一とすることはできない。
　そして、本発明２も上記と同様の理由により、甲第２号証に記載された発明と同一とすることはできない。
　本発明３は、トップクリアー塗料を本発明１の組成物を主成分とする硬化性塗料であるとする塗装物であり、同様に硬化性塗料の主成分の組成物において相違するものであるから、甲第２号証に記載された発明と同一とすることはできない。
（４）むすび
　以上のとおりであるから、特許異議申立人の主張する理由及び提出した証拠方法によっては、本件特許を取り消すことができない。
　また、他に本件特許を取り消すべき理由を発見しない。
　よって、結論のとおり決定する。
【異議決定日】
平成１２年７月１２日（２０００．７．１２）
【訂正の要旨】
（訂正の要旨）
　特許第２９１８６６９号発明の明細書を次のとおり訂正するものである。
　訂正事項ａは、特許請求の範囲の減縮を目的とし、また訂正事項ｂは、訂正事項ａに伴い、特許請求の範囲と発明の詳細な説明の記載を整合するために明りょうでない記載の釈明を目的とするものである。
訂正事項ａ：
　特許請求の範囲の請求項１の
「【請求項１】（Ａ）分子中にエポキシ基を２個以上有し、水酸基含有モノマー単位を５重量％以下含有するアクリル樹脂、
（Ｂ）１分子中にシラノール基を２個以上有するシロキサン化合物および
（Ｃ）有機ジルコニウム化合物からなる硬化性組成物。」を、
「【請求項１】（Ａ）分子中にエポキシ基を２個以上有し、水酸基含有モノマー単位を５重量％以下含有するアクリル樹脂、
（Ｂ）１分子中にシラノール基を２個以上有するシロキサン化合物（ただし、α，β−不飽和単量体を重合させたものを除く）および
（Ｃ）有機ジルコニウム化合物からなる硬化性組成物。」と訂正する。
訂正事項ｂ：
　明細書第４頁２〜３行及び第１３頁７〜８行に記載の
「１分子中にシラノール基を２個以上有するシロキサン化合物」を
「１分子中にシラノール基を２個以上有するシロキサン化合物（ただし、α，β−不飽和単量体を重合させたものを除く）」と訂正する。
（５４）【発明の名称】
硬化性組成物およびそれを塗装した塗装物
（５７）【特許請求の範囲】
　１　（Ａ）分子中にエポキシ基を２個以上有し、水酸基含有モノマー単位を５　重量％以下含有するアクリル樹脂、
　（Ｂ）１分子中にシラノール基を２個以上有するシロキサン化合物（ただし、α，β−不飽和単量体を重合させたものは除く）および
　（Ｃ）有機ジルコニウム化合物
からなる硬化性組成物。
　２　有機ジルコニウム化合物（Ｃ）が少くとも１つのアルコキシ基を含有する有機ジルコニウム化合物である請求項１記載の硬化性組成物。
　３　メタリック粉末および（または）着色顔料を含有する塗料が塗装され、該塗装面にトップコートクリアー塗料が塗装された塗装物であって、該トップコートクリアー塗料が、請求項１記載の組成物を主成分とする硬化性塗料であることを特徴とする塗装物。
　４　トップコートクリアー塗料が、紫外線吸収剤および（または）光安定剤を含む請求項３記載の塗装物。
　５　メタリック粉末および（または）着色顔料を含有する塗料が、加水分解性シラン化合物、その縮合物、その反応物またはそれらの混合物を含む請求項３記載の塗装物。
【発明の詳細な説明】
　〔産業上の利用分野〕
　本発明は、たとえば建築外装、自動車、産業機械、スチール製家具、家電用品、グラステックスなどの各種塗装、とくに耐久性の要求される用途の塗装に使用される組成物に関する。
〔従来の技術・発明が解決しようとする課題〕
　従来の熱硬化性塗料であるアルキッドメラミン、アクリルメラミンは、１液であり作業性に優れるが、焼付時にメラミン樹脂から発生する臭気の問題あるいは耐酸性、耐候性に劣るなどの欠点がある。
　一方、アクリルウレタン塗料は、優れた塗膜物性を示すが、２液であり作業性に劣る。また、イソシアネートの毒性が社会問題になりつつありイソシアネートを含まず１液であり、形成される塗膜が耐候性をはじめとした諸物性に優れる新しい樹脂組成物の開発がのぞまれている。
〔課題を解決するための手段〕
　本発明者らは前記の問題を解決するために鋭意検討を重ねた結果、エポキシ基含有化合物、シラノール基含有シロキサン化合物、有機ジルコニウム化合物からなる組成物が常温で１液として安定であり、しかも形成された塗膜は耐候性、外観性、耐薬品性などに優れることを見出し本発明に至った。
　すなわち、本発明は、
（Ａ）１分子中にエポキシ基を２個以上有し、水酸基含有モノマー単位を５重量％（以下、％という）以下含有するアクリル樹脂、
（Ｂ）１分子中にシラノール基を２個以上有するシロキサン化合物（ただし、α，β−不飽和単量体を重合させたものは除く）および
（Ｃ）有機ジルコニウム化合物
からなる硬化性組成物ならびに
メタリック粉末および（または）着色顔料を含有する塗料が塗装され、該塗装面にトップコートクリアー塗料が塗装された塗装物であって、該トップコートクリアー塗料が、前記組成物を主成分とする硬化性塗料であることを特徴とする塗装物
に関する。
〔実施例〕
　本発明に用いる（Ａ）成分である１分子中にエポキシ基を２個以上有し、水酸基含有モノマー単位を５重量％（以下、％という）以下含有するアクリル樹脂（以下、エポキシ基含有アクリル樹脂ともいう）は、焼付直後の硬度、耐溶剤性、耐薬品性、密着性などの塗膜物性を良好にするために使用される成分であり、さらにはエポキシ基が３個以上含まれるものが好ましい。エポキシ基が２個未満のばあいは架橋が不充分となり、硬度、耐薬品性、耐溶剤性などの必要な塗膜性能がえられない。
　本発明に用いるエポキシ樹脂含有アクリル樹脂を含むエポキシ基含有化合物の具体例としては、たとえばエチレングリコールジグリシジルエーテル、ネオペンチルグリコールジグリシジルエーテル、１，６−ヘキサンジオールジグリシジルエーテル、ビスフェノールＡのジグリシジルエーテル、グリセリンのトリグリシジルエーテルのごとき多価アルコール（ポリオール）のポリグリシジルエーテル類；フタル酸のジグリシジルエステル、イソフタル酸のジグリシジルエステル、アジピン酸のジグリシジルエステルのごとき多価カルボン酸（ポリカルボン酸）のポリグリシジルエステル類；ビスフェノールＡないしはビスフェノールＦからのジグリシジルエーテル型エポキシ樹脂、ノボラック型エポキシ樹脂、ヒダントイン環含有エポキシ樹脂、ポリエチレングリコール、ポリプロピレングリコールなどのポリグリコールのジグリシジルエーテルやエポキシ樹脂をウレタン変性したエポキシウレタン樹脂のごとき各種エポキシ樹脂などのポリエポキシ化合物など、さらにはｐ−オキシ安息香酸のグリシジルエステルエーテルまたは側鎖にエポキシ基を有する各種ビニル系（共）重合体、エポキシ変性シリコーンオイル、γ−グリシドキシプロピルトリメトキシシランまたはβ−（３，４−エポキシシクロヘキシル）エチルトリメトキシシランのようなエポキシ基含有アルコキシシランの部分加水分解物、エポキシ基含有アクリル樹脂などがあげられる。とくに、エポキシ基含有アクリル樹脂は主鎖がアクリル樹脂であることから耐久性、耐溶剤性、耐薬品性などに優れる。
　エポキシ基含有アクリル樹脂は、エポキシ基含有ビニルモノマーをアクリル酸またはメタクリル酸の誘導体と共重合することにより容易にうることができる。
　また、使用するモノマー組成、開始剤量、官能基の種類、量を変えることにより幅広い樹脂設計が可能である。
　エポキシ基含有ビニルモノマーにとくに限定はないが、たとえばグリシジル（メタ）アクレート、β−メチルグリシジル（メタ）アクリレート、アリルグリシジルエーテル、ジグリシジルマレート、β−メチルグリシジルマレート、ジグリシジルフマレート、ジ−β−メチル−グリシジルフマレート、脂環エポキシ基を有する（メタ）アクリル酸エステルであるダイセル化学工業（株）製のＡＥＴＨＢ、ＭＥＴＨＢなどがあげられる。これらエポキシ基含有ビニルモノマーは１種を用いてもよく、２種以上を併用してもよい。
　エポキシ基含有ビニルモノマーと共重合可能なアクリル酸またはメタクリル酸の誘導体にとくに限定はなく、その具体例としては、たとえばメチル（メタ）アクリレート、エチル（メタ）アクリレート、ブチル（メタ）アクリレート、２−エチルヘキシル（メタ）アクリレート、ステアリル（メタ）アクリレート、ベンジル（メタ）アクリレート、シクロヘキシル（メタ）アクリレート、トリフルオロエチル（メタ）アクリレート、ペンタフルオロプロピル（メタ）アタリレート、パーフルオロシクロヘキシル（メタ）アクリレート、（メタ）アクリロニトリル、（メタ）アクリルアミド、α−エチル（メタ）アクリルアミド、Ｎ−ブトキシメチル（メタ）アクリルアミド、Ｎ，Ｎ−ジメチルアクリルアミド、Ｎ−メチルアクリルアミド、東亜合成化学工業（株）製のマクロマーであるＡＳ−６、ＡＮ−６、ＡＡ−６、ＡＢ−６、ＡＫ−５、（メタ）アクリル酸のヒドロキシアルキルエステル類などのα、β−エチレン性不飽和カルボン酸のヒドロキシアルキルエステル類とリン酸エステル類との縮合生成物たるリン酸エステル基含有ビニル系化合物、ウレタン結合やシロキサン結合を含む（メタ）アクリレート、γ−（メタ）アクリロキシプロピルトリメトキシシラン、γ−（メタ）アクリロキシプロピルメチルジメトキシシラン、γ−（メタ）アクリロキシプロピル−ジメチルメトキシシランなどのアルコキシシリル基含有（メタ）アタリレート、２−ヒドロキシエチル（メタ）アタリレート、２−ヒドロキシプロピル（メタ）アタリレート、２−ヒドロキシエチルビニルエーテル、Ｎ−メチロール（メタ）アクリルアミド、東亜合成化学工業（株）製のアロニクス５７００、４−ヒドロキシスチレン、日本触媒化学工業（株）製のＨＥ−１０、ＨＥ−２０、ＨＰ−１０およびＨＰ−２０（いずれも末端に水酸基を有するアクリル酸エステルオリゴマー）、日本油脂（株）製のブレンマーＰＰシリーズ（ポリプロピレングリコールメタクリレート）、ブレンマーＰＥシリーズ（ポリエチレングリコールモノメタクリレート）、ブレンマーＰＥＰシリーズ（ポリエチレングリコールポリプロピレングリコールメタクリレート）、ブレンマーＡＰ−４００（ポリプロピレングリコールモノアクリレート）、ブレンマ−ＡＥ−３５０（ポリエチレングリコールモノアクリレート）、ブレンマーＮＫＨ−５０５０（ポリプロピレングリコールポリトリメチレンモノアクリレート）およびブレンマーＧＬＭ（グリセロールモノメタクリレート）、水酸基含有ビニル系化合物とε−カプロラクトンとの反応によりえられるε−カプロラクトン変性ヒドロキシアルキルビニル系モノマーなどがあげられる。
　前記ε−カプロラクトン変性ヒドロキシアルキルビニル系モノマーの代表的なものとしては、たとえば式：
（式中、Ｒ１はＨまたはＣＨ３、ｋは１以上の整数を示す）で表わされる構造を有するダイセル化学工業（株）製のＰｌａｃｃｅｌ　ＦＡ−１（Ｒ１＝Ｈ、ｋ＝１）、Ｐｌａｃｃｅｌ　ＦＡ−４（Ｒ１＝Ｈ、ｋ＝４）、Ｐｌａｃｃｅｌ　ＦＭ−１（Ｒ１＝ＣＨ３、ｋ＝１）およびＰｌａｃｃｅｌ　ＦＭ−４（Ｒ１＝ＣＨ３、ｋ＝４）、ＵＣＣ（株）製のＴＯＮＥ　Ｍ−１００（Ｒ１＝Ｈ、ｋ＝２）およびＴＯＮＥ　Ｍ２０１（Ｒ１＝ＣＨ３、ｋ＝１）などがあげられる。これら水酸基含有モノマーを共重合することにより硬化性が向上する。ただし、エポキシ基含有アクリル樹脂に含まれる水酸基含有モノマー単位の量は５％以下である。
　該共重合体中には、５０％をこえない範囲で、主鎖にウレタン結合やシロキサン結合により形成されたセグメントを含んでいてもよく、（メタ）アクリル酸誘導体以外のモノマーに由来するセグメントを含んでいてもよい。該モノマーには限定はなく、その具体例としては、たとえばスチレン、α−メチルスチレン、クロロスチレン、ビニルトルエンなどの芳香族炭化水素系ビニル系化合物；マレイン酸、フマル酸、イタコン酸などの不飽和カルボン酸の塩（アルカリ金属塩、アンモニウム塩、アミン塩など）、または、それらと炭素数１〜２０の直鎖または分岐のアルコールとのジエステル；酢酸ビニル、プロピオン酸ビニル、ジアリルフタレートなどのビニルエステルやアリル化合物；イタコン酸ジアミド、クロトンアミド、マレイン酸ジアミド、フマル酸ジアミド、Ｎ−ビニルピロリドンなどのアミド基含有ビニル系化合物；メチルビニルエーテル、シクロヘキシルビニルエーテル、塩化ビニル、塩化ビニリデン、クロロプレン、プロピレン、ブタジエン、イソプレン、フルオロオレフィンマレイミド、Ｎ−ビニルイミダゾールなどのその他のビニル系化合物などがあげられる。
　エポキシ基含有アクリル樹脂は、合成の容易さからアゾビスイソブチロニトリルなどのアゾ系ラジカル開始剤を用いた溶液重合法により製造するのが好ましい。
　溶液重合においては、必要に応じてｎ−ドデシルメルカプタン、ｔ−ドデシルメルカプタン、ｎ−ブチルメルカプタンなどの連鎖移動剤を用い、分子量を調整することができる。
　また、重合溶剤は、非反応性の溶剤であれば、とくに限定はない。
　エポキシ基含有アクリル樹脂の分子量などにはとくに限定はなく、通常使用されているものであれば使用しうるが、耐久性などの塗膜物性（本発明の組成物から形成される塗膜の物性）の点から数平均分子量が１，５００〜４０，０００であるのが好ましく、３，０００〜２５，０００であるのがさらに好ましく、また、充分に架橋しうるだけのエポキシ基を有するのが好ましく、強度、耐久性などの塗膜物性の点からエポキシ基含有アクリル樹脂のエポキシ当量は１００〜２００００が好ましく２００〜１００００であるのがさらに好ましい。
　このようなエポキシ基含有アクリル樹脂は１種でもよく、２種以上を併用してもよい。
　（Ｂ）成分である１分子中にシラノール基を２個以上有するシロキサン化合物（ただし、α，β−不飽和単量体を重合させたものは除く）は、２個以上、好ましくは３個以上のシラノール基を有し（Ａ）成分と相溶するものであればとくに限定なく使用することができる。シラノール基が１分子中に２個未満のばあいは架橋が不充分となり、硬度、耐薬品性、耐溶剤性などの必要な塗膜性能がえられない。シロキサン結合は非常に安定であり、前記シロキサン化合物を用いることにより、耐久性、耐薬品性、耐溶剤性、可撓性などに優れる硬化物をうることができる。
　シロキサン化合物の構造は、線状、分岐状、網状、環状などの任意の構造でよく、またオルガノ基としては水素原子またはアルキル基、アルケニル基、アリール基、メチル基、エチル基、プロピル基、ブチル基、ヘキシル基、アリル基、フェニル基などがあげられる。これらのオルガノ基を有するもののなかでは、工業的に製造されており安価なメチル基やフェニル基を有するものが実用上有利である。
　また、前記シロキサン化合物にはシラノール基以外の反応性官能基を含んでいてもよく、たとえばアルコキシシリル基、アルコール性水酸基、グリシジル基、アミノ基、メルカプト基、カルボキシル基、アミド基、ビニル基、（メタ）アクリロキシ基などがあげられる。
　シロキサン化合物の分子量は、相溶性がある範囲であればとくに限定はないが、分子量が高くなるにしたがい相溶性が低下することから、ケイ素原子が２〜３００個のものが好ましく、２〜１００個のものがさらに好ましく、３〜５０個のものがとくに好ましい。
　このようなシロキサン化合物の具体例としては、たとえばシリコーンゴム、シリコーンワニス、信越化学工業（株）製ＫＲ２１１、ＫＲ２１２、ＫＲ２１４、ＫＲ２１６、トーレシリコーン（株）製ＳＨ６０１８などの有機ポリマー変性用シリコーン中間体、反応性シリコーンオイルとして用いられている反応性ポリジメチルシロキサン、反応性ポリジフェニルシロキサン、ジメチルとジフェニルの共重合タイプの反応性ポリメチルフェニルシロキサン、
（Ｒ２はフェニル基、炭素数１〜４のアルキル基および水酸基よりなる群がら選ばれた基）、
（Ｒ３はフェニル基、炭素数１〜４のアルキル基および水酸基よりなる群がら選ばれ、少くとも−Ｓｉ−ＯＨを２個以上有する基、ｌ、ｍ、ｎはそれぞれ１〜５）、加水分解性シラン化合物の加水分解縮合物などがあげられる。
　前記加水分解性シラン化合物の具体例としては、たとえばメチルシリケート、メチルトリメトキシシラン、エチルトリメトキシシラン、ブチルトリメトキシシラン、オクチルトリメトキシシラン、ドデシルトリメトキシシラン、フェニルトリメトキシシラン、ビニルトリメトキシシラン、γ−メタクリロキシプロピルトリメトキシシラン、γ−アクリロキシプロピルトリメトキシシラン、γ−グリシドキシプロピルトリメトキシシラン、γ−メルカプトプロピルトリメトキシシラン、γ−アミノプロピルトリメトキシシラン、Ｎ−β−アミノエチル−γ−アミノプロピルトリメトキシシラン、ジメチルジメトキシシラン、ジエチルジメトキシシラン、ジブチルジメトキシシラン、ジフェニルジメトキシシラン、ビニルメチルジメトキシシラン、γ−メタクリロキシプロピルメチルジメトキシシラン、トリメチルメトキシシラン、トリエチルメトキシシラン、トリフェニルメトキシシラン、エチルシリケート、メチルトリエトキシシラン、エチルトリエトキシシラン、ブチルトリエトキシシラン、オクチルトリエトキシシラン、ドデシルトリエトキシシラン、フェニルトリエトキシシラン、ビニルトリエトキシシラン、γ−メタクリロキシプロピルトリエトキシシラン、γ−アクリロキシプロピルトリエトキシシラン、γ−グリシドキシプロピルトリエトキシシラン、γ−メルカプトプロピルトリエトキシシラン、γ−アミノプロピルトリエトキシシラン、Ｎ−β−アミノエチル−γ−アミノプロピルトリエトキシシラン、ジメチルジエトキシシラン、ジエチルジエトキシシラン、ジブチルジエトキシシラン、ジフェニルジエトキシシラン、ビニルメチルジエトキシシラン、γ−メタクリロキシプロピルメチルジエトキシシラン、トリメチルエトキシシラン、トリエチルエトキシシラン、トリフェニルメトキシシラン、日本コルコート化学（株）製のメチルシリケート４７、メチルシリケート５１、メチルシリケート５５、メチルシリケート５８、メチルシリケート６０、エチルシリケート４０、ＨＡＳ−１、ＨＡＳ−６、ＨＡＳ−１０、信越化学工業（株）製のＡＦＰ−１、ＡＦＲ−２、ＡＦＰ−６、ＫＲ２１３、ＫＲ２１７、ＫＲ９２１８；東芝シリコーン（株）製のＴＳＲ１６５、ＴＲ３３５７；日本ユニカー（株）製のＹ−１５８７、ＦＺ−３７０１、ＦＺ−３７０４などがあげられる。
　加水分解縮合の方法としてはたとえば前記加水分解性シラン化合物を単独または複数混合し、すべてのアルコキシシリル基を加水分解するのに必要なＨ２Ｏを加え、また必要に応じて塩酸、硫酸などの縮合触媒を少量加え、常温〜１００℃にし、生成するアルコールを除去しながら縮合を進めるなどすることにより容易にえられる。
　このような１分子中にシラノール基を２個以上有するシロキサン化合物（Ｂ）の使用割合としては、（Ａ）成分／（Ｂ）成分が重量比で９／１〜１／９が好ましく、８／２〜２／８がさらに好ましい。使用割合が９／１をこえるばあいおよび１／９未満になるばあいは、それぞれの成分の特徴が充分えられなくなる傾向にある。
　本発明に用いる（Ｃ）成分である有機ジルコニウム化合物は、エポキシ基とシラノール基との反応を促進するための成分であり、このような目的のために用いうるものであればとくに限定はないが、硬化活性の点からは少なくとも１つアルコキシ基を含むジルコニウム化合物が望ましい。
　有機ジルコニウム化合物としては、テトラエチルジルコネート、テトラ−ｎ−プロピルジルコネート、テトライソプロピルジルコネート、テトラ−ｎ−ブチルジルコネート、テトラ−ｓｅｃ−ブチルジルコネート、テトラ−ｔｅｒｔ−ブチルジルコネート、テトラ−ｎ−ペンチルジルコネート、テトラ−ｔｅｒｔ−ペンチルジルコネート、テトラ−ｔｅｒｔ−ヘキシルジルコネート、テトラ−ｎ−ヘプチルジルコネート、テトラ−ｎ−オクチルジルコネート、テトラ−ｎ−ステアリルジルコネートなどのジルコネート類があり、とくにテトライソプロピルジルコネート、テトラ−ｎ−プロピルジルコネート、テトライソブチルジルコネート、テトラーｎ一ブチルジルコネート、テトラ−ｓｅｃ−ブチルジルコネート、テトラ−ｔｅｒｔ−ブチルジルコネートなどをあげることができ、これらを使用すると好適な性能を有する組成物をうることができる。また、テトライソプロピルジルコネート、テトラ−ｎ−プロピルジルコネート、テトラ−ｎ−ブチルジルコネート、テトライソブチルジルコネート、テトラ−ｓｅｃ−ブチルジルコネート、テトラ−ｔｅｒｔ−ブチルジルコネートなどの２量体以上の化合物も使用できる。また、これらジルコネート類同士が会合した構成単位を含んでいてもよい。さらに、キレート化合物であるテトラキス（ｎ−プロピルアセトアセテート）ジルコニウム、テトラキス（アセチルアセトナート）ジルコニウム、テトラキス（エチルアセトアセテート）ジルコニウム、ｉｓｏ−ブトキシトリス（アセチルアセトナート）ジルコニウム、ジ−ｉｓｏ−ブトキシービス（アセチルアセトナート）ジルコニウム、トリ−ｉｓｏ−ブトキシアセチルアセトナートジルコニウム、ｎ−ブトキシトリス（アセチルアセトナート）ジルコニウム、ジ−ｎ−ブトキシビス（アセチルアセトナート）ジルコニウム、トリ−ｎ−ブトキシアセチルアセトナートジルコニウム、ｉｓｏ−プロポキシトリス（アセチルアセトナート）ジルコニウム、ジ−ｉｓｏ−プロポキシビス（アセチルアセトナート）ジルコニウム、トリ−ｉｓｏ−プロポキシアセチルアセトナートジルコニウム、ｎ−ブトキシトリス（エチルーアセトアセテート）ジルコニウム、ジ−ｎ−ブトキシビス（エチルアセトアセテート）ジルコニウム、トリ−ｎ−ブトキシ（エチルアセトアセテート）ジルコニウム、モノエチルアセトアセテートトリス（アセチルアセトナート）ジルコニウムなどがあげられる。
　有機ジルコニウム化合物（Ｃ）の配合量は、（Ａ）成分および（Ｂ）成分の固形分量１００部（重量部、以下同様）に対し、０．０１〜５０部、さらには０．１〜２０部であるのが好ましい。
　配合量が０．０１部未満では架橋が不充分となり耐溶剤性、耐薬品性などの必要な物性がえられなくなり、５０部をこえると塗膜がもろくなる傾向がある。
　本発明の組成物には脱水剤は用いてもよく、用いなくてもよいが、脱水剤を用いることにより長期にわたる安定性、繰返し使用しても問題のない安定性を確保することができる。
　脱水剤の具体例としては、たとえばオルトギ酸メチル、オルトギ酸エチル、オルト酢酸メチル、オルト酢酸エチル、メチルトリメトキシシラン、γ−メタクリロキシプロピルトリメトキシシラン、ビニルトリメトキシシラン、メチルシリケート、エチルシリケートなどの加水分解性エステル化合物があげられる。
　脱水剤の使用量にとくに限定はないが、（Ａ）成分および（Ｂ）成分の固形分１００部に対し、通常１００部以下、好ましくは５０部以下である。
　本発明の組成物には溶剤を用いてもよく、用いられる溶剤は非反応性の溶剤であればよい。
　このような溶剤の具体例としては、たとえば一般の塗料、コーティング剤などに用いられている脂肪族炭化水素類、芳香族炭化水素類、ハロゲン化炭化水素類、アルコール類、ケトン類、エステル類、エーテル類、アルコールエステル類、ケトンアルコール類、エーテルアルコール類、ケトンエーテル類、ケトンエステル類、エステルエーテル類などがあげられる。これらのなかでも、アルキルアルコールを含む溶剤を用いたばあい、本発明の組成物の安定性を向上させるという点から好ましい。
　前記アルキルアルコールとしては、アルキル基の炭素数が１〜１０のアルコールが好ましく、たとえばメチルアルコール、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコール、ｎ−アミルアルコール、イソアミルアルコール、ヘキシルアルコール、オクチルアルコール、セロソルブなどが用いられる。アルコールの使用量にとくに限定はないが、（Ａ）成分および（Ｂ）成分の固形分１００部に対し、通常１００部以下、好ましくは５０部以下である。
　また、ジルコニウムのキレート配位子であるアセチルアセトン、エチルアセトアセテートなどを溶剤として用いても組成物の安定性を向上させることができる。
　アルコール、とくにアルキルアルコールと脱水剤およびアセチルアセトンあるいはエチルアセトアセテートなどの併用は、本発明の組成物の（Ａ）成分、（Ｂ）成分および（Ｃ）成分を混合保存したばあいの保存安定性に顕著な効果がみられる。
　溶剤の使用量は、（Ａ）成分および（Ｂ）成分の分子量または組成により異なり、実用上必要な固形分濃度または粘度に合わせて調整される。
　本発明の組成物には密着性、硬度、耐溶剤性などの性能を改善するために加水分解性シラン化合物、シラノール基が２個未満であるその縮合物、その反応物またはこれらの混合物を添加してもよい。
　加水分解性シラン化合物としてはシラノール基を２個以上有するシロキサン化合物の原料として前述した化合物が使用できる。
　本発明の組成物には、用途に応じて希釈剤、顔料（体質顔料を含む）、紫外線吸収剤、沈降防止剤、レベリング剤などの添加剤；ニトロセルロース、セルロースアセテートブチレートなどの繊維素；メラミン樹脂、塩化ビニル樹脂、塩素化ポリオレフィン、塩化ゴム、ポリビニルブチラール、アルキッド樹脂、オイルフリーアルキッド樹脂、アクリル変性アルキッド樹脂、アクリル樹脂、水酸基含有フッ素樹脂、ポリエステルポリオール、ポリエーテルポリオール、ポリウレタンポリオールなどの樹脂を添加してもよい。
　本発明の硬化性組成物の調製方法にはとくに限定はなく、通常行なわれているようにして調製しうる。
　本発明の硬化性組成物は、塗料、接着剤、シーラント、プラスチック用改質剤などとして有用であり、とくに塗料として用いたばあい、耐候性、密着性、硬度などに優れ、かつ耐久性に優れた塗膜となる。
　本発明の組成物は、たとえば浸漬、吹付け、刷毛塗り、ロールコーターまたはフローコーターを用いる方法などの常法により被塗布物に塗布したのち、３０℃以上、好ましくは５５〜３５０℃で硬化させることができる。
　つぎに本発明の塗装物について説明する。
　本発明の塗装物は、メタリック粉末および（または）着色顔料を含有する塗料（メタリック粉末を含有する塗料はメタリックベースコートともいう、着色顔料を含有する塗料はソリッドカラーコートともいう）が塗装され、該塗装面に前記硬化性組成物を主成分とするトップコートクリアー硬化性塗料たとえば熱硬化性塗料が塗装された塗装物であるので、耐候性、耐酸性、耐汚染性などの優れた塗装物である。
　前記メタリック粉末および（または）着色顔料を含有する塗料にとくに限定はないが、たとえばアミノアルキッド樹脂、オイルフリーアルキッド樹脂、熱硬化アクリル樹脂、熱硬化ウレタン樹脂、硝化綿ラッカー、変性アクリルラッカー、ストレートアクリルラッカー、常温硬化ウレタン樹脂、アクリルエナメル樹脂、酸化硬化アルキッド樹脂、酸化硬化変性（ＣＡＢなど）アルキッド樹脂、常温または加熱硬化型フッ素樹脂、加水分解性シリル基含有樹脂、水酸基含有ビニル系重合体と加水分解性シリル基含有重合体との混合物などを主成分とするものがあげられる。
　また塗料のタイプとしては有機溶剤を媒体とした溶液型塗料、非水ディスバージョン塗料、多液型塗料、粉体塗料、スラリー塗料、水性塗料などのいずれのタイプであってもよい。
　前記メタリック粉末および着色顔料は公知の慣用されているものでよく、いずれのメタリック粉末および着色顔料であってもよい。メタリック粉末としては、たとえばアルミニウム粉末、銅粉末、雲母粉末などがあげられ、着色塗料としては、たとえばフタロシアニンブルー、トルイジンレッド、ベンジジンエローなどの有機系顔料や、酸化チタン、カーボンブラック、ベンガラなどの無機系顔料があげられる。これらのメタリック粉末および着色顔料は単独で用いてもよく、２種以上併用してもよい。
　また、該メタリック粉末および（または）着色顔料を含有する塗料には、紫外線吸収剤や光安定剤を使用することができ、これらを用いると、より一層耐候性を向上させることが可能である。
　前記紫外線吸収剤としては従来公知のものを広く使用でき、たとえばベンゾフェノン系、トリアゾール系、フェニルサリシレート系、ジフェニルアタリレート系、アセトフェノン系などの紫外線吸収剤が好ましい。
　前記光安定剤としては従来公知のものを広く使用でき、たとえばビス（２，２，６，６−テトラメチル−４−ピペリジル）セバケート、ビス（１，２，２，６，６−ペンタメチル−４−ピペリジル）セバケート、２−（３，５−ジ−ｔｅｒｔ−ブチル−４−ヒドロキシベンジル）−２−ｎ−ブチルマロン酸ビス（１，２，２，６，６−ペンタメチル−４−ピペリジル）、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレートなどがあげられる。これらは単独で使用してもよく、２種以上を併用してもよい。
　さらにメタリック粉末および（または）着色顔料を含有する塗料には、その塗膜とトップコートクリアー塗膜との密着性を向上させるために前記化水分解性シラン化合物、その縮合物、その反応物またはそれらの混合物が含まれていてもよい。その含有量は、メタリック粉末および（または）着色顔料を含有する塗料１００部中、通常、５０部以下、さらには２０部以下であるのが好ましい。
　前記トップコートクリアー塗料には市販アクリルメラミンをブレンドすることもできる。ただし前記硬化性組成物が主成分として、すなわち、該塗料の５０％以上含まれる必要がある。前記割合が５０％未満では耐候性、耐酸性が低下する。
　前記トップコートクリアー塗料には前記紫外線吸収剤や光安定剤を配合することができる。これらを配合することによって著しく耐候性を向上させることができる。また、紫外線吸収剤と光安定剤とを併用することにより、耐候性をより一層向上させることができる。
　紫外線吸収剤の配合量は、トップコートクリアー塗料の固形分量１００部に対し、通常０．１〜１０部、好ましくは１〜５部である。また光安定剤の配合量は、トップコートクリアー塗料の固形分量１００部に対し、通常０．１〜１０部、好ましくは１〜５部である。
　本発明の塗装物の製法にはとくに限定はないが、たとえば対象物に前記メタリック粉末および（または）着色顔料を含有する塗料を塗装し、数分のセッティングののち、ウエット・オン・ウエットでトップコートクリアー塗料を塗装し、加熱硬化させる（２コート・１べーク方式）方法、またはメタリック粉末および（または）着色顔料を含有する塗料を塗装し加熱硬化させたのち、トップコートクリアー塗料を塗装し加熱硬化させる（２コート・２べーク方式）方法により製造することがてきる。
　塗膜の厚さにもとくに限定はないが、メタリック粉末および（または）着色顔料を含有する塗膜の乾燥後の厚さは隠ぺい性の点から１０〜３０μｍが好ましく、トップコートクリアー塗膜の厚さは耐久性などの点から２０〜５０μｍが好ましい。
　このようにして形成される塗膜は外観性、耐候性などの特性において優れた性能を発揮する。
　該塗膜が形成される対象物としては、たとえば建築物、自動車、産業機械、スチール製家具、家電用品、プラスチック製品などがあげられ、前記塗料が上塗り仕上げに用いられる。
　つぎに、本発明を実施例に基づき、さらに具体的に説明する。
製造例１〜２
〔エポキシ基含有アクリル樹脂（Ａ）の合成〕
　攪拌機、温度計、還流冷却機、チッ素ガス導入管および滴下ロートを備えた反応容器に酢酸ブチル４５．９部を仕込み、チッ素ガスを導入しつつ１１０℃に昇温したのち、第１表に示す混合物（ａ−１）、（ａ−２）を滴下ロートにより、５時間かけて等速滴下した。
　混合物の滴下終了後、２，２’−アゾビスイソブチロニトリル０．５部およびトルエン５部を１時間かけて等速滴下した。滴下終了後、１１０℃で２時間熟成したのち、冷却し、樹脂溶液にキシレンを加えて固形分を６０％に調整した。
製造例３
〔エポキシ基含有アクリル樹脂の合成〕
　攪拌機、温度計、還流冷却機、チッ素ガス導入管および滴下ロートを備えた反応容器に酢酸ブチル４５．９部を仕込み、チッ素ガスを導入しつつ１１０℃に昇温したのち、第１表に示す混合物（ａ−３）を滴下ロートにより、５時間かけて等速滴下した。
　混合物の滴下終了後、２，２’−アゾビスイソブチロニトリル０．５部およびトルエン５部を１時間かけて等速滴下した。滴下終了後、１１０℃で２時間熟成したのち、冷却し、樹脂溶液にキシレンを加えて固形分を６０％に調整した。
製造例４
〔シロキサン化合物（Ｂ）の合成〕
　メチルトリメトキシシラン１００ｇ、アルコキシシリル基をすべて加水分解するのに必要な量の水分である脱イオン水３９．７ｇ、６０％塩酸０．０７ｇからなる混合物を８０℃で５時間、生成するメタノールを留去しながら反応させ、シロキサン化合物（ｂ−１）をえた。
実施例１〜８および比較例１〜３
　第２表に示す組成の塗料（塗料１〜１１）を調合した。
　脱脂およびリン酸化成処理を行なった軟鋼板に耐自動車用エポキシアミド系カチオン電着プライマーおよび中塗サーフェーサーを塗装した塗板を試験片とし、その上にベースコート（アクリルメラミン樹脂塗料）を塗装したのち、ウェット・オン・ウェットで第２表に示すトップコートクリアー塗料（塗料１〜１１）または２液アクリルウレタン（ナトコペイント（株）製の商品名：ガメロン５０１）またはアクリルメラミン（日本油脂（株）製のベルコートＮｏ．５７００）を塗装し、２０分間セッティングののち１４０℃で３０分間焼付けた。膜厚はドライ膜厚でベースコート約１５μｍ、トップコートクリアー約３０μｍであった。えられた塗装物を下記のようにして評価した。結果を第３表に示す。
（外観性）
　艶および肉持ち感を目視により総合評価する。○は良好、△は普通、×は不良を示す。
（密着性）
　基盤目（２ｍｍ×２ｍｍ）セロハンテープ剥離試験を行ない、２５／２５を１０点、０／２５を０点として評価し、８点以上を合格とする。
（硬　度）
　ＪＩＳ　Ｋ　５４００に準拠して測定する。
（耐酸性）
　３８％　Ｈ２ＳＯ４を５〜６滴スポットし、室温で２４時間放置する。ふき取ったのち、跡形を調べて、下記の基準で評価する。
　○　：異常なし
　○△：跡形が残っている
　△　：跡形が残りややツヤビケしている
　×　：完全にツヤビケしている
（耐候性）
　アトラス社製のユウブコンを用い、紫外線照射７０℃で８時間、水凝集（暗黒）５０℃で４時間のサイクルで、２５００時間試験する促進試験を行ない、光沢保持率で評価する。
（ポットライフ）
　第２表に示した塗料を開放下、室温で放置し、ゲル化または表面の皮バリ状態を観察する。
（ゲル分率）
　塗料をそれぞれフッ素フィルム上に塗装し、１４０℃で３０分間焼付け、膜厚３０μｍのフィルムを作製する。えられたフィルムのアセトン抽出法によるゲル分率で評価。
実施例９
　ベースコートとしてアクリルメラミン樹脂塗料１００部に対してＫＲ２１３を１０部添加して調製したものを用いたほかは実施例２と同様にして塗装物をえ、特性を評価した。結果を第３表に示す。
　第３表に示す結果から、本発明の組成物からなる塗料は、従来のアクリルウレタンの問題点であるポットライフ、アクリルメラミンの問題点である耐酸性、耐候性の点で優れていることがわかる。
〔発明の効果〕
　本発明の硬化性組成物を用いると非イソシアネート系で１液であり、耐候性、耐薬品性および硬度、密着性に優れた塗膜を有する塗装物をうることができる。